(57)【要約】  簡便な方法で効率よく熱可塑性樹脂含有粒子を製造する方法、およびこれにより得られる熱可塑性樹脂含有粒子を含む立体造形用樹脂組成物、ならびにこれを用いた立体造形物の製造方法を提供することを課題とする。  上記課題を解決するため、熱可塑性樹脂含有粒子の製造方法は、熱可塑性樹脂および耐熱温度１３０℃以上２００℃以下の水溶性樹脂を混合し、混合物を得る混合工程と、前記混合物を、前記混合物の軟化点以上に加熱して混練し、混練物を得る混練工程と、前記混練物を前記軟化点未満に冷却する冷却工程と、前記冷却工程後、前記混練物を水または有機溶媒を含む第１の溶媒と混合し、前記水溶性樹脂を前記第１の溶媒に溶解させる溶解工程と、前記溶解工程後、固形分を分離し、熱可塑性樹脂含有粒子を得る分離工程と、を含む。【特許請求の範囲】
【請求項１】
熱可塑性樹脂および耐熱温度１３０℃以上２００℃以下の水溶性樹脂を混合し、混合物を得る混合工程と、
前記混合物を、前記混合物の軟化点以上に加熱して混練し、混練物を得る混練工程と、
前記混練物を前記軟化点未満に冷却する冷却工程と、
前記冷却工程後、前記混練物を水または有機溶媒を含む第１の溶媒と混合し、前記水溶性樹脂を前記第１の溶媒に溶解させる溶解工程と、
前記溶解工程後、固形分を分離し、熱可塑性樹脂含有粒子を得る分離工程と、を含む、熱可塑性樹脂含有粒子の製造方法。
【請求項２】
前記水溶性樹脂が、エチレンオキサイド／プロピレンオキサイド共重合体を含む、
請求項１に記載の熱可塑性樹脂含有粒子の製造方法。
【請求項３】
前記エチレンオキサイド／プロピレンオキサイド共重合体の重量平均分子量が５００００以上１５００００以下である、
請求項２に記載の熱可塑性樹脂含有粒子の製造方法。
【請求項４】
前記熱可塑性樹脂が、ポリプロピレンを含む、
請求項１〜３のいずれか一項に記載の熱可塑性樹脂含有粒子の製造方法。
【請求項５】
前記ポリプロピレンの２７℃における弾性率が、１５００ＭＰａ以上２５００ＭＰａ以下である、
請求項４に記載の熱可塑性樹脂含有粒子の製造方法。
【請求項６】
前記混合工程が、前記熱可塑性樹脂および前記水溶性樹脂を、質量比１：９〜５：５で混合し、前記混合物を得る工程である、
請求項１〜５のいずれか一項に記載の熱可塑性樹脂含有粒子の製造方法。
【請求項７】
前記分離工程後に、前記熱可塑性樹脂含有粒子を水または有機溶媒を含む第２の溶媒で洗浄する洗浄工程をさらに含む、
請求項１〜６のいずれか一項に記載の熱可塑性樹脂含有粒子の製造方法。
【請求項８】
前記洗浄工程は、前記熱可塑性樹脂含有粒子の質量に対する前記水溶性樹脂の含有量が５質量％以下になるまで、前記熱可塑性樹脂含有粒子を洗浄する工程である、請求項７に記載の熱可塑性樹脂含有粒子の製造方法。
【請求項９】
前記洗浄工程が、有機溶媒で前記熱可塑性樹脂含有粒子を洗浄する工程であり、
前記洗浄工程後に、前記有機溶媒と前記水溶性樹脂とを分離し、前記有機溶媒を回収する第２溶媒回収工程をさらに含む、
請求項７または８に記載の熱可塑性樹脂含有粒子の製造方法。
【請求項１０】
前記溶解工程が、前記水溶性樹脂を有機溶媒に溶解させる工程であり、
前記溶解工程後に、前記有機溶媒と前記水溶性樹脂とを分離し、前記有機溶媒を回収する第１溶媒回収工程をさらに含む、
請求項１〜９のいずれか一項に記載の熱可塑性樹脂含有粒子の製造方法。
【請求項１１】
前記第１の溶媒が含む有機溶媒および／または前記第２の溶媒が含む有機溶媒は、アセトニトリル、ジクロロメタン、メタノール、エタノール、トルエン、テトラヒドロフラン、アセトン、および酢酸エチルからなる群から選ばれる、
請求項９または１０に記載の熱可塑性樹脂含有粒子の製造方法。
【請求項１２】
熱可塑性樹脂と、
耐熱温度１３０℃以上２００℃以下の水溶性樹脂と、
を含み、前記水溶性樹脂の量が０．００１質量％以上５質量％以下である、熱可塑性樹脂含有粒子を含む、
立体造形用樹脂組成物。
【請求項１３】
前記水溶性樹脂が、エチレンオキサイド／プロピレンオキサイド共重合体を含む、
請求項１２に記載の立体造形用樹脂組成物。
【請求項１４】
前記エチレンオキサイド／プロピレンオキサイド共重合体の重量平均分子量が５００００以上１５００００以下である、
請求項１３に記載の立体造形用樹脂組成物。
【請求項１５】
前記熱可塑性樹脂が、ポリプロピレンを含む、
請求項１２〜１４のいずれか一項に記載の立体造形用樹脂組成物。
【請求項１６】
前記ポリプロピレンの２７℃における弾性率が、１５００ＭＰａ以上２５００ＭＰａ以下である、
請求項１５に記載の立体造形用樹脂組成物。
【請求項１７】
請求項１２〜１６のいずれか一項に記載の立体造形用樹脂組成物を含む薄層を形成する薄層形成工程と、
前記薄層にレーザ光を選択的に照射して、複数の前記熱可塑性樹脂含有粒子が溶融結合した造形物層を形成するレーザ光照射工程と、
を含み、
前記薄層形成工程、および前記レーザ光照射工程を複数回繰り返し、前記造形物層を積層することで立体造形物を形成する、
立体造形物の製造方法。
【請求項１８】
請求項１２〜１６のいずれか一項に記載の立体造形用樹脂組成物を含む薄層を形成する薄層形成工程と、
エネルギー吸収剤を含む結合用流体を、前記薄層の特定の領域に塗布する流体塗布工程と、
前記流体塗布工程後の前記薄層にエネルギーを照射し、前記結合用流体を塗布した領域の前記熱可塑性樹脂含有粒子が溶融した造形物層を形成するエネルギー照射工程と、
を含み、
前記薄層形成工程、前記流体塗布工程、および前記エネルギー照射工程を複数回繰り返し、前記造形物層を積層することで立体造形物を形成する、
立体造形物の製造方法。
【発明の詳細な説明】
【技術分野】
【０００１】
本発明は、熱可塑性樹脂含有粒子の製造方法、立体造形用樹脂組成物、およびこれを用いた立体造形物の製造方法に関する。
【背景技術】
【０００２】
近年、複雑な形状の立体造形物を比較的容易に製造できる様々な方法が開発されており、このような手法を利用したラピッドプロトタイピングやラピッドマニュファクチュアリングが注目されている。【０００３】
従来、これらの造形物作製方法は、モデリングの分野で広く使用されてきたが、近年、これらの手法を直接製造に展開する動きが活発になっている。例えば、機能的な義肢装具等を作製すること等も検討されている。ただし、義肢装具等は、機械的強度が高く、さらには薄肉で高い弾性率を有することが要求される。【０００４】
ここで、立体造形物の製造方法の一つに、熱可塑性樹脂を含む樹脂粒子からなる薄層を形成し、所望の領域の樹脂粒子どうしを焼結もしくは溶融結合（以下、単に「溶融結合」とも称する）させて、立体造形物を得る方法がある。各種立体造形物の製造方法の中でも、樹脂粒子を用いる立体造形物の製造方法は、他の方式に比べて比較的高い造形精度で立体造形物を作製できる。【０００５】
このような立体造形物の製造方法の一つに、粉末床溶融結合法がある。粉末床溶融結合法では、樹脂粒子を平らに敷き詰めて薄層を形成し、当該薄層にパターン状（立体造形物を厚さ方向に微分割したパターン状）にレーザ光を照射する。これにより、レーザ光が照射された領域の樹脂粒子が選択的に溶融結合する。さらに、得られた造形物層上に樹脂粒子をさらに敷き詰め、同様にレーザ光照射を繰り返し行うことで、所望の形状の立体造形物が得られる。【０００６】
また、樹脂粒子を用いる立体造形物の製造方法の他の例に、Ｍｕｌｔｉ  Ｊｅｔ  Ｆｕｓｉｏｎ法（以下、「ＭＪＦ法」とも称する）がある（例えば特許文献１）。ＭＪＦ法では、まず樹脂粒子を平らに敷き詰めて薄層を形成する。そして当該薄層のうち、樹脂粒子どうしを溶融結合させる領域（以下、「硬化領域」とも称する）にエネルギー吸収剤等を塗布し、エネルギーを照射する。さらに、得られた造形物層上に樹脂粒子をさらに敷き詰め、同様の工程を繰返し行うことで、所望の形状の立体造形物を得る。【０００７】
上述の粉末床溶融結合法や、ＭＪＦ法で得られる立体造形物の物性は、用いる樹脂粒子の種類や物性に大きく依存する。そして、樹脂粒子は従来、高温に加熱した溶媒中に熱可塑性樹脂を溶解させた後、攪拌しながら析出させること等により調製されてきた。しかしながら、機械的強度が高く、かつ弾性率の高い樹脂は、一般的に溶融温度が高い。そのため、当該方法で樹脂粒子を調製する場合、溶媒や樹脂を高温まで加熱しなければならず、製造効率が低いという課題があった。【０００８】
一方、粉末床溶融結合法や、ＭＪＦ法に用いる樹脂粒子の調製方法として、熱可塑性樹脂と、水溶性樹脂とを混練する方法等も提案されている（例えば、特許文献１および特許文献２）。当該方法では、水溶性樹脂中に熱可塑性樹脂を混練によって分散させた後、水溶性樹脂を除去することで、所望の熱可塑性樹脂含有粒子を得る。上記水溶性樹脂としては、ポリエチレングリコールや、ポリエチレンオキサイド等が提案されている。
【先行技術文献】
【特許文献】
【０００９】
【特許文献１】特開２００６−３２１７１１号公報
【特許文献２】特開２００７−２７７５４６号公報
【発明の概要】
【発明が解決しようとする課題】
【００１０】
しかしながら、粘度の高い樹脂や、弾性率の高い樹脂を、ポリエチレングリコール等に分散させることは難しく、特許文献１や特許文献２に記載の方法で、均一な樹脂粒子を調製することが困難であった。【００１１】
本発明は、上記課題を鑑みてなされたものである。すなわち本発明は、簡便な方法で効率よく熱可塑性樹脂含有粒子を製造する方法、およびこれにより得られる熱可塑性樹脂含有粒子を含む立体造形用樹脂組成物、ならびにこれを用いた立体造形物の製造方法の提供を目的とする。
【課題を解決するための手段】
【００１２】
本発明は、以下の熱可塑性樹脂含有粒子の製造方法を提供する。
［１］熱可塑性樹脂および耐熱温度１３０℃以上２００℃以下の水溶性樹脂を混合し、混合物を得る混合工程と、前記混合物を、前記混合物の軟化点以上に加熱して混練し、混練物を得る混練工程と、前記混練物を前記軟化点未満に冷却する冷却工程と、前記冷却工程後、前記混練物を水または有機溶媒を含む第１の溶媒と混合し、前記水溶性樹脂を前記第１の溶媒に溶解させる溶解工程と、前記溶解工程後、固形分を分離し、熱可塑性樹脂含有粒子を得る分離工程と、を含む、熱可塑性樹脂含有粒子の製造方法。【００１３】
［２］前記水溶性樹脂が、エチレンオキサイド／プロピレンオキサイド共重合体を含む、［１］に記載の熱可塑性樹脂含有粒子の製造方法。
［３］前記エチレンオキサイド／プロピレンオキサイド共重合体の重量平均分子量が５００００以上１５００００以下である、［２］に記載の熱可塑性樹脂含有粒子の製造方法。
［４］前記熱可塑性樹脂が、ポリプロピレンを含む、［１］〜［３］のいずれかに記載の熱可塑性樹脂含有粒子の製造方法。
［５］前記ポリプロピレンの２７℃における弾性率が、１５００ＭＰａ以上２５００ＭＰａ以下である、［４］に記載の熱可塑性樹脂含有粒子の製造方法。
［６］前記混合工程が、前記熱可塑性樹脂および前記水溶性樹脂を、質量比１：９〜５：５で混合し、前記混合物を得る工程である、［１］〜［５］のいずれかに記載の熱可塑性樹脂含有粒子の製造方法。【００１４】
［７］前記分離工程後に、前記熱可塑性樹脂含有粒子を水または有機溶媒を含む第２の溶媒で洗浄する洗浄工程をさらに含む、［１］〜［６］のいずれかに記載の熱可塑性樹脂含有粒子の製造方法。
［８］前記洗浄工程は、前記熱可塑性樹脂含有粒子の質量に対する前記水溶性樹脂の含有量が５質量％以下になるまで、前記熱可塑性樹脂含有粒子を洗浄する工程である、［７］に記載の熱可塑性樹脂含有粒子の製造方法。
［９］前記洗浄工程が、有機溶媒で前記熱可塑性樹脂含有粒子を洗浄する工程であり、前記洗浄工程後に、前記有機溶媒と前記水溶性樹脂とを分離し、前記有機溶媒を回収する第２溶媒回収工程をさらに含む、［７］または［８］に記載の熱可塑性樹脂含有粒子の製造方法。【００１５】
［１０］前記溶解工程が、前記水溶性樹脂を有機溶媒に溶解させる工程であり、前記溶解工程後に、前記有機溶媒と前記水溶性樹脂とを分離し、前記有機溶媒を回収する第１溶媒回収工程をさらに含む、［１］〜［９］のいずれかに記載の熱可塑性樹脂含有粒子の製造方法。
［１１］前記第１の溶媒および／または前記第２の溶媒が、アセトニトリル、ジクロロメタン、メタノール、エタノール、トルエン、テトラヒドロフラン、アセトン、および酢酸エチルからなる群から選ばれる、［９］または［１０］に記載の熱可塑性樹脂含有粒子の製造方法。【００１６】
本発明は、以下の立体造形用樹脂組成物を提供する。
［１２］熱可塑性樹脂と、耐熱温度１３０℃以上２００℃以下の水溶性樹脂と、を含み、前記水溶性樹脂の量が０．００１質量％以上５質量％以下である、熱可塑性樹脂含有粒子を含む、立体造形用樹脂組成物。【００１７】
［１３］前記水溶性樹脂が、エチレンオキサイド／プロピレンオキサイド共重合体を含む、［１２］に記載の立体造形用樹脂組成物。
［１４］前記エチレンオキサイド／プロピレンオキサイド共重合体の重量平均分子量が５００００以上１５００００以下である、［１３］に記載の立体造形用樹脂組成物。
［１５］前記熱可塑性樹脂が、ポリプロピレンを含む、［１２］〜［１４］のいずれかに記載の立体造形用樹脂組成物。
［１６］前記ポリプロピレンの２７℃における弾性率が、１５００ＭＰａ以上２５００ＭＰａ以下である、［１５］に記載の立体造形用樹脂組成物。【００１８】
本発明は、以下の立体造形物の製造方法を提供する。
［１７］上記［１２］〜［１６］のいずれかに記載の立体造形用樹脂組成物を含む薄層を形成する薄層形成工程と、前記薄層にレーザ光を選択的に照射して、複数の前記熱可塑性樹脂含有粒子が溶融結合した造形物層を形成するレーザ光照射工程と、を含み、前記薄層形成工程、および前記レーザ光照射工程を複数回繰り返し、前記造形物層を積層することで立体造形物を形成する、立体造形物の製造方法。
［１８］上記［１２］〜［１６］のいずれかに記載の立体造形用樹脂組成物を含む薄層を形成する薄層形成工程と、エネルギー吸収剤を含む結合用流体を、前記薄層の特定の領域に塗布する流体塗布工程と、前記流体塗布工程後の前記薄層にエネルギーを照射し、前記結合用流体を塗布した領域の前記熱可塑性樹脂含有粒子が溶融した造形物層を形成するエネルギー照射工程と、を含み、前記薄層形成工程、前記流体塗布工程、および前記エネルギー照射工程を複数回繰り返し、前記造形物層を積層することで立体造形物を形成する、立体造形物の製造方法。
【発明の効果】
【００１９】
本発明の熱可塑性樹脂含有粒子の製造方法によれば、簡便な方法で効率よく熱可塑性樹脂含有粒子を製造することができる。また、当該方法により得られる熱可塑性樹脂含有粒子を含む立体造形用樹脂組成物、ならびにこれを用いた立体造形物の製造方法が提供される。
【発明を実施するための形態】
【００２０】
１．熱可塑性樹脂含有粒子の製造方法
本発明の熱可塑性樹脂含有粒子の製造方法には、熱可塑性樹脂および耐熱温度１３０℃以上２００℃以下の水溶性樹脂の混合物を得る混合工程と、当該混合物の混練物を得る混練工程と、得られた混練物を冷却する冷却工程と、混練物中の水溶性樹脂を第１の溶媒に溶解させる溶解工程と、固形分を分離し、熱可塑性樹脂含有粒子を得る分離工程と、が含まれる。なお、当該熱可塑性樹脂含有粒子の製造方法には、必要に応じて、得られた熱可塑性樹脂含有粒子を第２の溶媒で洗浄する洗浄工程等が含まれていてもよい。また、溶解工程や洗浄工程後に、第１の溶媒や第２の溶媒を回収する溶媒回収工程が含まれていてもよい。
【００２１】
上述のように従来、熱可塑性樹脂と、ポリエチレングリコールや、ポリエチレンオキサイド等の水溶性樹脂とを混練し、熱可塑性樹脂を水溶性樹脂中に粒子状に分散させる方法が提案されている。しかしながら、粘度が高い熱可塑性樹脂や弾性率の高い熱可塑性樹脂は、ポリエチレングリコール等に均一に分散させることが難しく、従来の方法では、所望の熱可塑性樹脂含有粒子が得られない、との課題があった。
【００２２】
一般的に、粘度が高い熱可塑性樹脂や弾性率の高い熱可塑性樹脂は、長時間混練したり、高い温度まで加熱したりすることで、ポリエチレングリコール等の水溶性樹脂中に分散させられると考えられる。しかしながら、本発明者が鋭意検討したところ、ポリエチレングリコール等と共に熱可塑性樹脂を混練すると、混練時にポリエチレングリコール等の粘度が過度に低下して、熱可塑性樹脂と混ざりにくかったり、ポリエチレングリコール等が分解したりすることが明らかとなった。そして、このような状態で混練を続けると、熱可塑性樹脂が均一な粒子状になり難く、さらには粒子状となっても、再度これらが結合してしまいやすかった。これに対し、耐熱温度１３０℃以上２００℃以下の水溶性樹脂は、混練時に粘度が過度に低下し難く、さらには熱によっても分解し難い。したがって、熱可塑性樹脂が均一に分散されやすく、所望の熱可塑性樹脂含有粒子が得られることが見出された。
【００２３】
以下、本発明の熱可塑性樹脂含有粒子の製造方法の各工程について、詳しく説明する。
【００２４】
１−１．混合工程
混合工程では、熱可塑性樹脂と耐熱温度が１３０℃以上２００℃以下の水溶性樹脂とを混合し、混合物を得る。熱可塑性樹脂および水溶性樹脂の混合方法は特に制限されず、公知の混合・攪拌装置で行うことができる。また、熱可塑性樹脂および水溶性樹脂の混合は、室温で行ってもよく、加熱しながら行ってもよい。
【００２５】
ここで、熱可塑性樹脂および水溶性樹脂の混合比（質量比）は、１：９〜５：５であることが好ましく、４：６〜５：５であることがより好ましく、４：５〜５：５であることがさらに好ましい。熱可塑性樹脂の量が過度に多くなると、後述の混練工程にて水溶性樹脂中に熱可塑性樹脂を十分に分散させにくくなるが、混合比が５：５以下であれば、熱可塑性樹脂を水溶性樹脂中に分散させやすくなる。一方、熱可塑性樹脂含有粒子の生産性の観点から、上記混合比を１：９以上とすることが好ましい。
【００２６】
上記熱可塑性樹脂は特に制限されないが、本発明の効果を十分に得るとの観点、さらには得られる立体造形物の弾性率を高めるとの観点から、比較的高弾性の熱可塑性樹脂であることが好ましい。具体的には、熱可塑性樹脂の２７℃における弾性率は１４００ＭＰａ以上であることが好ましく、１７００ＭＰａ以上であることがより好ましい。一方、弾性率が過度に高い場合には、水溶性樹脂中に分散させ難くなりやすい。そこで、熱可塑性樹脂の２７℃における弾性率は、２５００ＭＰａ以下であることが好ましく、２３００ＭＰａ以下であることがより好ましい。熱可塑性樹脂の弾性率は、ＩＳＯ５２７−１：２０１７に準拠して、引張試験器により測定される。
【００２７】
上記熱可塑性樹脂の例には、ポリアミド１２、ポリプロピレン、ポリ乳酸、ポリエチレン、ポリエチレンテレフタレート、ポリスチレン、アクリロニトリル・ブタジエン・スチレン共重合チア、エチレン・酢酸ビニル共重合体、スチレン・アクリロニトリル共重合体、およびポリカプロラクトン等が含まれる。これらの中でも、弾性率が高く、かつ機械的強度が高いとの観点から、ポリアミド１２およびポリプロピレンが好ましく、ポリプロピレンが特に好ましい。なお、熱可塑性樹脂は、一種のみを用いてもよく、二種以上を組み合わせて用いてもよい。
【００２８】
ここで、熱可塑性樹脂がポリプロピレンである場合、ポリプロピレンの２７℃における弾性率は、１５００ＭＰａ以上２５００ＭＰａ以下であることが好ましく、２０００ＭＰａ以上２５００ＭＰａ以下であることがより好ましく、２３００ＭＰａ以上２５００ＭＰａ以下であることがさらに好ましい。ポリプロピレンの弾性率が当該範囲であると、汎用性の高い立体造形物が得られやすくなる。
【００２９】
なお、本工程で混合する熱可塑性樹脂の形状は特に制限されず、例えば塊状であってもよく、粒子状であってもよく、ペレット状であってもよい。
【００３０】
一方、本工程で混合する水溶性樹脂は、耐熱温度が１３０℃以上２００℃以下であり、水溶性を有し、かつ上述の熱可塑性樹脂と相溶性の低い樹脂であれば特に制限されない。ここで、本明細書において、水溶性樹脂の「耐熱温度」とは、水溶性樹脂の分解温度の上限を意味し、レオメーターにより、貯蔵弾性率の変化が起きるまで昇温させることによって測定される値をいう。また、「水溶性を有する」とは、１００ｇの水に１０ｇ以上溶解する場合のことをいう。
【００３１】
後述の混練工程において、水溶性樹脂中に熱可塑性樹脂を均一に分散させるとの観点から、水溶性樹脂として、熱可塑性樹脂と流動性の挙動が近いものを選択することが好ましい。例えば、１５０℃における熱可塑性樹脂の粘度を１としたとき、１５０℃における水溶性樹脂の粘度は、０．８〜１．２であることが好ましく、０．９〜１であることがより好ましい。なお粘度は、レオメーターにより１００℃〜２００℃に昇温した際に測定される値とする。
【００３２】
水溶性樹脂の具体例には、エチレンオキサイド／プロピレンオキサイド共重合体、ポリアクリルアミド等が含まれる。水溶性樹脂は、一種のみ用いてもよく、二種以上を混合して用いてもよい。これらの中でも特に、後述の溶解工程において、有機溶媒に溶解させることが可能であり、かつ耐熱性が高いという観点で、エチレンオキサイド／プロピレンオキサイド共重合体が好ましい。
【００３３】
ここで、エチレンオキサイド／プロピレンオキサイド共重合体は、重量平均分子量が５００００以上１５００００以下であることが好ましく、５００００以上１２００００以下であることがより好ましく、５００００以上１０００００以下であることがさらに好ましい。重量平均分子量は、ゲルパーミエーションクロマトグラフィー（ＧＰＣ）により測定される分子量（スチレン換算）である。エチレンオキサイド／プロピレンオキサイド共重合体の重量平均分子量が過度に大きいと、水や有機溶媒に溶解し難くなることがあるが、１５００００以下であれば、これらに十分に溶解させることが可能である。また、エチレンオキサイド／プロピレンオキサイド共重合体の重量平均分子量が５００００以上であると、混練時における、エチレンオキサイド／プロピレンオキサイドの粘度と、熱可塑性樹脂の粘度とが近くなりやすい。
【００３４】
エチレンオキサイド／プロピレンオキサイド共重合体は、エチレンオキサイドモノマーとプロピレンオキサイドモノマーとを共重合したものであればよいが、エチレオキサイドモノマーとプロピレンオキサイドモノマーとの重合比は、１２：１〜１０：１であることが好ましく、８：１〜７：１であることがより好ましく、６：１〜５：１であることがさらに好ましい。エチレンオキサイドモノマー由来の構造が、一定以上含まれると、後述する溶解工程において、エチレンオキサイド／プロピレンオキサイド共重合体の水や有機溶媒に対する溶解性が良好になる。
【００３５】
なお、本工程で混合する際の水溶性樹脂の形状も特に制限されず、例えば塊状であってもよく、粒子状であってもよく、ペレット状であってもよい。
【００３６】
１−２．混練工程
上述の混合工程で調製した混合物を、当該混合物の軟化点以上に加熱して混練する。混合物の軟化点は、示差走査熱量計（ＤＳＣ）により、１０℃／ｍｉｎの条件で０℃から２００℃まで昇温させ、１０分間アニーリングをし、２００℃から０℃まで降温させ、更に０℃から２００℃まで昇温させることにより特定される。
【００３７】
混練時の温度は、上述の混合物の軟化点以上であればよいが、当該軟化点より１０〜２００℃高い温度であることが好ましく、２０〜１５０℃高い温度であることがより好ましい。混練時の温度が軟化点より１０℃以上高いと、水溶性樹脂中に熱可塑性樹脂が均一に分散されやすくなる。一方で、混練時の温度を、軟化点より２００℃以下高い温度とすることで、水溶性樹脂や熱可塑性樹脂が混練時に分解し難くなる。
【００３８】
また、混練時間は、水溶性樹脂中で熱可塑性樹脂が所望の平均粒子径となるまで分散可能な時間であれば特に制限されない。通常１０〜４０分とすることができ、１０〜３０分とすることがより好ましく、１５〜２０分とすることがさらに好ましい。混練時間が過度に長いと、製造効率が低下したり、水溶性樹脂が分解しやすくなったりする。一方、混練時間が過度に短いと、十分に熱可塑性樹脂を分散させることが難しい。
【００３９】
なお、本工程では、水溶性樹脂中に分散される熱可塑性樹脂の平均粒子径が、２０〜１００μｍ程度となるように混練することが好ましく、３０〜７０μｍ程度となるように混練することがより好ましい。熱可塑性樹脂を含む粒子（本願では「熱可塑性樹脂含有粒子」とも表す）の平均粒子径が１００μｍ以下であると、当該熱可塑性樹脂含有粒子を用いて、微細な構造の立体造形物を作製することが可能となる。一方、立体造形物の作製時に、熱可塑性樹脂含有粒子に十分な流動性を付与し、かつ取り扱い性を良好にする等の観点から２０μｍ以上であることが好ましい。また、各熱可塑性樹脂含有粒子の粒子径の粒度分布は狭いことが好ましい。なお、熱可塑性樹脂含有粒子の多分散度（Ｍｗ／Ｍｎ）は、２．０以下であることが好ましく、１．８以下であることがより好ましく、１．５以下であることがさらに好ましい。熱可塑性樹脂含有粒子の重量平均分子量（Ｍｗ）および数平均分子量（Ｍｎ）は、ＧＰＣにより測定できる。当該多分散度（Ｍｗ／Ｍｎ）が低くなると、粒子径の粒度分布も低くなりやすい。
【００４０】
上記平均粒子径は、混練物の一部を抜きとり、水溶性樹脂を後述の第１の溶媒等に溶解させた後、残留する粒子状の成分の平均粒子径を測定することで特定できる。具体的には、動的光散乱法によって測定した体積平均粒子径とする。体積平均粒子径は、湿式分散機を備えたレーザ回折式粒度分布測定装置（マイクロトラックベル社製、ＭＴ３３００ＥＸII）により測定することができる。
【００４１】
ここで、本工程における混練方法は特に制限されず、例えばロール、バンバリーミキサー、ニーダー、単軸押出機、二軸押出機等が含まれる。これらの中でも、得られる熱可塑性樹脂含有粒子の平均粒子径を均一にするとの観点から、二軸押出機が好ましい。なお、混練後の混練物を、塊状のままとしてもよいが、シート状やストランド状、ペレット状等、各種形状に加工してもよい。
【００４２】
１−３．冷却工程
上記混練工程後、混練物をその軟化点未満まで冷却する。本工程では、混練物を軟化点より１１０℃以上低い温度まで冷却することが好ましく、１２０℃以上低い温度まで冷却することがより好ましい。冷却工程で十分に冷却することで、熱可塑性樹脂が固化し、後述の溶解工程や分離工程等において熱可塑性樹脂含有粒子（熱可塑性樹脂）どうしが融着し難くなる。なお、冷却工程では、混練物の内部まで均一な温度となるように冷却することが好ましい。
【００４３】
混練物は、徐冷してもよく、急冷してもよい。混練物の冷却方法は特に制限されず、例えば混練物を室温に放置することで、冷却してもよく、公知の冷却装置等を用いて冷却してもよい。混練物は徐冷したほうが、粒子がゆっくり成長するため好ましく、室温に放置する方法が特に好ましい。
【００４４】
１−４．溶解工程
上記冷却工程後、上述の混練物を、水または有機溶媒を含む第１の溶媒と混合し、水溶性樹脂を第１の溶媒に溶解させる。
【００４５】
第１の溶媒は、水溶性樹脂を溶解可能であり、かつ熱可塑性樹脂を溶解しない溶媒であればよく、水、もしくは、アセトニトリルや、ジクロロメタン、メタノール、エタノール、トルエン、テトラヒドロフラン、アセトン、酢酸エチル等の有機溶媒とすることができる。第１の溶媒には、これらが一種の含まれていてもよく、二種以上含まれていてもよい。これらの中でも、水溶性樹脂を溶解させやすいとの観点で、アセトニトリル、ジクロロメタン、メタノール、エタノール、トルエン、テトラヒドロフラン、およびアセトンが好ましい。
【００４６】
第１の溶媒に水溶性樹脂を溶解させる方法としては、上述の混練物を第１の溶媒に浸漬させる方法等とすることができる。このとき、水溶性樹脂が溶解しやすいように、混練物をクラッシャー等で破砕してから、第１の溶媒に浸漬させてもよい。さらに、混練物を浸漬後、必要に応じて第１の溶媒を攪拌してもよい。
【００４７】
第１の溶媒と混練物とを混合する際の第１の溶媒の温度は、第１の溶媒の沸点以下の温度であればよく、必要に応じて加熱してもよい。例えば、第１の溶媒として、酢酸エチルまたはエタノールを用いる場合には、水溶性樹脂の第１の溶媒への溶解性を高める観点から、第１の溶媒を５０℃以上に加熱して、混練物と混合することが好ましい。一方、その他の溶媒を用いる場合には、室温で第１の溶媒と上述の混練物とを混合してもよい。
【００４８】
第１の溶媒と混練物とを接触させる時間は、水溶性樹脂の溶解性等に応じて適宜選択されるが、通常１〜５時間とすることができ、３〜７時間とすることがより好ましい。なお、溶解工程では、熱可塑性樹脂含有粒子中の水溶性樹脂の量が、当該熱可塑性樹脂含有粒子の質量に対して０．００１％〜５質量％以下となるように、水溶性樹脂を溶解させることが好ましい。水溶性樹脂の量が０．００１％〜５質量％以下となると、熱可塑性樹脂含有粒子を用いて立体造形物を作製した際に、立体造形物の強度等が十分に高くなりやすい。熱可塑性樹脂含有粒子中の水溶性樹脂の量は、ＮＭＲ測定により熱可塑性樹脂由来のピークと水溶性樹脂由来のピークを比較することで特定することができる。
【００４９】
１−５．分離工程
溶解工程後、溶液中に含まれる固形分を分離し、熱可塑性樹脂含有粒子を得る。固形分の分離方法は特に制限されず、例えば遠心分離や、濾過、もしくはこれらの組み合わせ等とすることができる。熱可塑性樹脂含有粒子を必要に応じて、公知の乾燥方法で乾燥させてもよい。
【００５０】
１−６．洗浄工程
上述の分離工程後、必要に応じて、得られた熱可塑性樹脂含有粒子を洗浄する洗浄工程を行ってもよい。洗浄工程は、例えば水または有機溶媒を含む第２の溶媒で、熱可塑性樹脂含有粒子を洗浄する工程とすることができる。
【００５１】
洗浄工程を行うことにより、熱可塑性樹脂含有粒子中の水溶性樹脂をさらに除去し、熱可塑性樹脂含有粒子中の熱可塑性樹脂量を高めることができる。その結果、当該熱可塑性樹脂含有粒子を用いて作製される立体造形物の強度を高めること等が可能となる。
【００５２】
洗浄工程は、分離工程で分離された熱可塑性樹脂含有粒子を、第２の溶媒に浸漬する工程等とすることができる。第２の溶媒としては、上述の第１の溶媒と同様のものを用いることができる。なお、第１の溶媒および第２の溶媒は、同一であってもよく、異なってもよい。
【００５３】
また、洗浄工程を行う際の第２の溶媒の温度は、第２の溶媒の沸点以下の温度であればよく、必要に応じて適宜加熱してもよい。例えば、第２の溶媒として、酢酸エチルまたはエタノールを用いる場合には、第２の溶媒に対する水溶性樹脂の溶解性を高める観点から、第２の溶媒を５０℃以上に加熱することが好ましい。一方、その他の溶媒を用いる場合には、室温で第２の溶媒と熱可塑性樹脂含有粒子とを混合してもよい。
【００５４】
溶解工程では、熱可塑性樹脂含有粒子中の水溶性樹脂の量が、当該熱可塑性樹脂含有粒子の質量に対して５質量％以下となるように、熱可塑性樹脂含有粒子を洗浄することが好ましい。水溶性樹脂の量が５質量％以下となると、熱可塑性樹脂含有粒子を用いて立体造形物を作製した際に、立体造形物の強度等が十分に特に高くなりやすい。熱可塑性樹脂含有粒子中の水溶性樹脂の量は、上述と同様の方法で特定することができる。
【００５５】
１−７．溶媒回収工程（第１溶媒回収工程および第２溶媒回収工程）
また、上述の溶解工程および洗浄工程後、必要に応じて、第１の溶媒および／または第２の溶媒（これらをまとめて単に「溶媒」とも称する）を回収する溶媒回収工程を行ってもよい。本工程では、水溶性樹脂が溶解した第１の溶媒や第２の溶媒から水溶性樹脂を除去し、各溶媒を再利用する。
【００５６】
溶媒の回収方法は特に制限されず、例えば蒸留法等により、溶媒と水溶性樹脂とを分離し、溶媒を分取する方法等とすることができる。なお、第１の溶媒および第２の溶媒が同じである場合には、これらをまとめて回収してもよい。
【００５７】
２．立体造形用樹脂組成物
上述の方法で製造される熱可塑性樹脂含有粒子は、立体造形用樹脂組成物に適用することが可能である。以下、熱可塑性樹脂含有粒子を含む立体造形用樹脂組成物について説明する。本発明の立体造形用樹脂組成物は、粉末床溶融結合法やＭＪＦ法等、熱可塑性樹脂含有粒子を溶融結合させて立体造形物を製造する方法に用いられる。当該立体造形用樹脂組成物は、熱可塑性樹脂含有粒子と、必要に応じて各種添加剤やフローエージェント等を含む組成物とすることができる。
【００５８】
上記熱可塑性樹脂含有粒子には、熱可塑性樹脂と、耐熱温度１３０℃以上２００℃以下の水溶性樹脂とが含まれ、熱可塑性樹脂含有粒子全量に対する水溶性樹脂の量は０．００１質量％以上５質量％以下である。熱可塑性樹脂含有粒子に、水溶性樹脂が０．００１質量％以上含まれると、造形時に熱可塑性樹脂含有粒子中の水溶性樹脂が軟化することで、界面の融着性が向上し、破断伸びが向上するという効果がある。さらに、水溶性樹脂によって造形物表面の結晶化が抑制されるという効果もある。一方で、水溶性樹脂の量が５質量％以下であるため、作製される立体造形物の耐熱性や機械的強度が良好になる。上記水溶性樹脂の量は、０．００１〜３質量％であることがより好ましく、０．００１〜１質量％であることがさらに好ましい。当該熱可塑性樹脂含有粒子は、上述の熱可塑性樹脂含有粒子の製造方法で製造されるため、ここでの詳細な説明は省略する。
【００５９】
立体造形用樹脂組成物に必要に応じて含まれるフィラーは、本発明の目的および効果を損なわない限り特に制限されない。立体造形用樹脂組成物にフィラーが含まれると、立体造形物作製時に照射するエネルギーが伝わりやすくなったり、得られる立体造形物の強度が高まったりする。
【００６０】
フィラーの例には、タルク、炭酸カルシウム、炭酸亜鉛、ワラストナイト、シリカ、アルミナ、酸化マグネシウム、ケイ酸カルシウム、アルミン酸ナトリウム、アルミン酸カルシウム、アルミノ珪酸ナトリウム、珪酸マグネシウム、ガラスバルーン、ガラスカットファイバー、ガラスミルドファイバー、ガラスフレーク、ガラス粉末、炭化ケイ素、窒化ケイ素、石膏、石膏ウィスカー、焼成カオリン、カーボンブラック、酸化亜鉛、三酸化アンチモン、ゼオライト、ハイドロタルサイト、金属繊維、金属ウィスカー、金属粉、セラミックウィスカー、チタン酸カリウム、窒化ホウ素、グラファイト、層状粘土鉱物、炭素繊維等の無機フィラー；多糖類のナノファイバー等の有機フィラー；各種ポリマー等が含まれる。立体造形用樹脂組成物には、フィラーが一種のみ含まれていてもよく、二種以上含まれていてもよい。
【００６１】
フィラーの平均粒子径は、立体造形物作製時に、熱可塑性樹脂含有粒子どうしの結合を阻害しないとの観点から０．０１〜５０μｍ程度であることが好ましい。フィラーの平均粒子径は、体積平均粒子径であり、立体造形用樹脂組成物から、熱可塑性樹脂含有粒子を溶媒等によって除去した後、レーザ回折式粒度分布測定装置等にて測定することで特定できる。
【００６２】
フィラーは、上記の中でも、立体造形物作製時に照射するエネルギーの伝導性が良好であり、かつ立体造形物の機械的強度および延性を高めやすいとの観点から、直径が１〜１０００ｎｍである球状粒子、厚みが１〜１０００ｎｍである平板状粒子、もしくは繊維径が１〜１０００ｎｍである繊維状粒子であることが好ましい。
【００６３】
球状粒子は、無機材料からなる粒子、有機材料からなる粒子のいずれであってもよく、その例には、シリカ微粒子、アルミナ微粒子、酸化チタン微粒子、ジルコニア微粒子等が含まれる。
【００６４】
フィラーが平板状粒子である場合、平板状粒子の厚みは、５０〜５００ｎｍであることがより好ましく、１００〜４００ｎｍであることがさらに好ましく、１５０〜３００ｎｍであることが特に好ましい。本明細書において、平板状粒子とは、対向する２つの主平面を有し、これら２つの主平面の間の距離（厚み）が、主平面の最大径および最小径に対して十分に小さい粒子をいう。
【００６５】
また、当該平板状粒子の主平面の形状は、円形状であってもよく、楕円状であってもよく、多角形状であってもよい。平板状粒子の主平面の幅は、１〜１０μｍであることが好ましく、２〜８μｍであることがより好ましい。また、主平面の最大径と平板状粒子の厚みとの比（主平面の最大径／厚み）は、５〜１５であることが好ましく、１０〜１２であることがより好ましい。主平面の最大径と、平板状粒子の厚みとの比が上記範囲であると、熱可塑性樹脂含有粒子に対するエネルギー伝導性が良好になりやすく、熱可塑性樹脂含有粒子どうしを溶融結合させやすくなる。
【００６６】
平板状粒子の例には、上述の層状粘土鉱物（例えば、カオリン；タルク；マイカ；モンモリロナイト、バイデライト、ヘクトライト、サポナイト、ノントロナイト、スチーブンサイト等のスメクタイト系鉱物；バーミキュライト；ベントナイト；カネマイト、ケニアナイト、マカナイト等の層状ケイ酸ナトリウム；Ｎａ型テトラシリシックフッ素雲母、Ｌｉ型テトラシリシックフッ素雲母、Ｎａ型フッ素テニオライト、Ｌｉ型フッ素テニオライト等の雲母族粘土鉱物等）が含まれる。このような平板状粒子は、天然の鉱物から得られたものであってもよく、化学的に合成されたものであってもよい。さらに、平板状粒子は、表面がアンモニウム塩等で修飾（表面処理）されたものであってもよい。
【００６７】
一方、フィラーが繊維状である場合、その繊維径は、分散性等の観点から３〜３０ｎｍであることが好ましく、５〜２０ｎｍであることがより好ましい。また、繊維状フィラーの繊維長は、２００〜１００００ｎｍであることが好ましく、２５０〜１００００ｎｍであることがより好ましい。繊維長１００００ｎｍ以下であると、立体造形物の外観性が良好になりやすい。また、繊維長が２００ｎｍ以上であると、得られる立体造形物の強度が高まりやすくなる。ここで、繊維状フィラーの例には、炭素繊維、多糖類のナノファイバー等が含まれる。
【００６８】
立体造形用樹脂組成物中のフィラーの量は、熱可塑性樹脂含有粒子の含有量を１００質量部としたとき、５〜３０質量部であることが好ましく、１０〜２５質量部であることがより好ましく、１５〜２０質量部であることがさらに好ましい。フィラーの量が５質量部以上であると、立体造形用樹脂組成物から得られる立体造形物の機械的強度が高まりやすい。一方、フィラーの量が３０質量部以上であると、得られる立体造形物の延性が低下しやすい。
【００６９】
一方、立体造形用樹脂組成物に必要に応じて含まれる各種添加剤の例には、酸化防止剤、酸性化合物及びその誘導体、滑剤、紫外線吸収剤、光安定剤、核剤、難燃剤、衝撃改良剤、発泡剤、着色剤、有機過酸化物、展着剤、粘着剤等が含まれる。立体造形用樹脂組成物には、これらが一種のみ含まれていてもよく、二種以上含まれていてもよい。また、これらは、本発明の目的を損なわない範囲で、熱可塑性樹脂含有粒子の表面に塗布されていてもよい。
【００７０】
また、フローエージェントは、摩擦係数が小さく、自己潤滑性を有する材料であればよい。このようなフローエージェントの例には、二酸化ケイ素および窒化ホウ素が含まれる。立体造形用樹脂組成物には、フローエージェントを一種のみ含まれていてもよく、二種とも含まれていてもよい。フローエージェントの量は、熱可塑性樹脂含有粒子等の流動性を向上させ、かつ熱可塑性樹脂含有粒子の溶融結合が十分に生じる範囲で適宜設定することができる。たとえば、熱可塑性樹脂含有粒子の質量に対して、０質量％より多く２質量％未満とすることができる。
【００７１】
また、後述の粉末床溶融結合法に用いる立体造形用樹脂組成物には、レーザ吸収剤等が含まれていてもよい。レーザ吸収剤の例には、カーボン粉末、ナイロン樹脂粉末、顔料、および染料等が含まれる。立体造形用樹脂組成物には、レーザ吸収剤が一種類のみ含まれていてもよく、二種類以上含まれていてもよい。
【００７２】
３．立体造形物の製造方法
上述の立体造形用樹脂組成物は、前述のように、粉末床結合溶融方式、またはＭＪＦ方式による立体造形物の製造方法に用いることができる。以下、上記樹脂組成物を用いた立体造形方法について、それぞれ説明するが、本発明は、これらの方法に制限されない。
【００７３】
３−１．粉末床結合溶融方式による立体造形物の製造方法
粉末床結合溶融方式による立体造形物の製造方法では、前記立体造形用樹脂組成物を用いる以外は、通常の粉末床結合溶融方式と同様に行うことができる。具体的には、（１）前述の立体造形用樹脂組成物を含む薄層を形成する薄層形成工程と、（２）当該薄層にレーザ光を選択的に照射して、熱可塑性樹脂含有粒子どうしが溶融結合した造形物層を形成するレーザ光照射工程と、を含む方法とすることができる。そして工程（１）および工程（２）を複数回繰り返し、造形物層を積層することで、立体造形物を製造することができる。なお、当該立体造形物の製造方法は、必要に応じて、他の工程を含んでいてもよく、例えば立体造形用樹脂組成物を予備加熱する工程等を含んでいてもよい。
【００７４】
・薄層形成工程（工程（１））
本工程では、立体造形用樹脂組成物を含む薄層を形成する。たとえば、立体造形装置の粉末供給部から供給された立体造形用樹脂組成物を、リコータによって造形ステージ上に平らに敷き詰める。薄層は、造形ステージ上に直接形成してもよいし、すでに敷き詰められている立体造形用樹脂組成物、またはすでに形成されている造形物層の上に形成してもよい。なお、上記立体造形用樹脂組成物に、必要に応じて別途、フローエージェントやレーザ吸収剤を混合して薄層を形成してもよい。
【００７５】
薄層の厚さは、所望の造形物層の厚さと同じとする。薄層の厚さは、製造しようとする立体造形物の精度に応じて任意に設定することができるが、通常、０．０１ｍｍ以上０．３０ｍｍ以下である。薄層の厚さを０．０１ｍｍ以上とすることで、次の造形物層を形成するためのレーザ光照射によって下の層の立体造形用樹脂組成物が溶融結合することを防ぐことができ、さらには均一な敷き詰めが可能となる。また、薄層の厚さを０．３０ｍｍ以下とすることで、レーザ光のエネルギーを薄層の下部まで伝導させて、薄層を構成する立体造形用樹脂組成物を、厚み方向の全体にわたって十分に溶融結合させることができる。前記観点からは、薄層の厚さは０．０１ｍｍ以上０．１０ｍｍ以下であることがより好ましい。また、十分に立体造形用樹脂組成物を溶融結合させ、造形物層の割れをより生じ難くする観点からは、薄層の厚さと、後述するレーザ光のビームスポット径との差が０．１０ｍｍ以内になるよう、薄層の厚さを設定することが好ましい。
【００７６】
・レーザ光照射工程（工程（２））
本工程では、立体造形用樹脂組成物を含む薄層のうち、造形物層を形成すべき位置にレーザ光を選択的に照射し、照射された位置の熱可塑性樹脂含有粒子を溶融結合させて造形物層を形成する。このとき、レーザ光のエネルギーを受け取った立体造形用樹脂組成物（熱可塑性樹脂含有粒子）は、すでに形成された造形物層とも溶融結合するため、隣り合う層間の接着も生じる。
【００７７】
レーザ光の波長は、立体造形用樹脂組成物（熱可塑性樹脂含有粒子）が吸収する波長の範囲内で設定すればよい。このとき、レーザ光の波長と、立体造形用樹脂組成物の吸収率が最も高くなる波長との差が小さくなるように設定することが好ましいが、一般的に熱可塑性樹脂は様々な波長域の光を吸収するため、ＣＯ２レーザ等の波長帯域の広いレーザ光を用いることが好ましい。たとえば、レーザ光の波長は、例えば０．８μｍ以上１２μｍ以下とすることができる。
【００７８】
レーザ光の出力時のパワーは、後述するレーザ光の走査速度において、前記立体造形用樹脂組成物（熱可塑性樹脂含有粒子）が十分に溶融結合する範囲内で設定すればよい。具体的には、５．０Ｗ以上６０Ｗ以下とすることができる。レーザ光のエネルギーを低くして、製造コストを低くし、かつ、製造装置の構成を簡易なものにする観点からは、レーザ光の出力時のパワーは３０Ｗ以下であることが好ましく、２０Ｗ以下であることがより好ましい。
【００７９】
レーザ光の走査速度は、製造コストを高めず、かつ、装置構成を過剰に複雑にしない範囲内で設定すればよい。具体的には、１ｍ／秒以上１０ｍ／秒以下とすることが好ましく、２ｍ／秒以上８ｍ／秒以下とすることがより好ましく、３ｍ／秒以上７ｍ／秒以下とすることがさらに好ましい。
レーザ光のビーム径は、製造しようとする立体造形物の精度に応じて適宜設定することができる。
【００８０】
・工程（１）および工程（２）の繰返しについて
立体造形物の製造の際には、上述の工程（１）および工程（２）を、任意の回数繰り返す。これにより、造形物層が積層されて、所望の立体造形物が得られることとなる。
【００８１】
・予備加熱工程
前述のように、粉末床結合溶融方式による立体造形物の製造方法では、立体造形用樹脂組成物を予備加熱する工程を行ってもよい。立体造形用樹脂組成物の予備加熱は、上記薄層形成（工程（１））後に行ってもよく、薄層形成（工程（１））前に行ってもよい。また、これらの両方で行ってもよい。
【００８２】
予備加熱温度は、立体造形用樹脂組成物（熱可塑性樹脂含有粒子）どうしが溶融結合しないように、熱可塑性樹脂含有粒子に含まれる熱可塑性樹脂の溶融温度より低い温度とする。予備加熱温度は、熱可塑性樹脂の溶融温度に応じて適宜選択され、例えば、５０℃以上３００℃以下とすることができ、１００℃以上２３０℃以下であることがより好ましく、１５０℃以上１９０℃以下であることがさらに好ましい。
【００８３】
またこのとき、加熱時間は１〜３０秒とすることが好ましく、５〜２０秒とすることがより好ましい。上記温度で上記時間、予備加熱を行うことで、レーザエネルギー照射時に立体造形用樹脂組成物（熱可塑性樹脂含有粒子）が溶融するまでの時間を短くすることができ、少ないレーザエネルギー量で立体造形物を製造することが可能となる。
【００８４】
・その他
なお、溶融結合中の立体造形用樹脂組成物の酸化等によって、立体造形物の強度が低下することを防ぐ観点からは、少なくとも工程（２）は減圧下または不活性ガス雰囲気中で行うことが好ましい。減圧するときの圧力は１０−２Ｐａ以下であることが好ましく、１０−３Ｐａ以下であることがより好ましい。このとき、使用することができる不活性ガスの例には、窒素ガスおよび希ガスが含まれる。これらの不活性ガスのうち、入手の容易さの観点からは、窒素（Ｎ２）ガス、ヘリウム（Ｈｅ）ガスまたはアルゴン（Ａｒ）ガスが好ましい。製造工程を簡略化する観点からは、工程（１）および工程（２）の両方を減圧下または不活性ガス雰囲気中で行うことが好ましい。
【００８５】
３−２．ＭＪＦ方式による立体造形物の製造方法
本実施形態の立体造形物の製造方法は、（１）上述の立体造形用樹脂組成物を含む薄層を形成する薄層形成工程と、（２）エネルギー吸収剤を含む結合用流体を、薄層の特定の領域に塗布する流体塗布工程と、（３）流体塗布工程後の薄層にエネルギーを照射し、結合用流体を塗布した領域の熱可塑性樹脂含有粒子を溶融結合させて造形物層を形成するエネルギー照射工程と、を含む。なお、当該立体造形物の製造方法は、必要に応じて、他の工程を含んでいてもよく、例えば立体造形用樹脂組成物を予備加熱する工程等を含んでいてもよい。
【００８６】
（１）薄層形成工程
本工程では、上述の立体造形用樹脂組成物を主に含む薄層を形成する。薄層の形成方法は、所望の厚みの層を形成可能であれば特に制限されない。例えば、本工程は、立体造形装置の樹脂組成物供給部から供給された立体造形用樹脂組成物を、リコータによって造形ステージ上に平らに敷き詰める工程とすることができる。薄層は、造形ステージ上に直接形成してもよいし、すでに敷き詰められている立体造形用樹脂組成物またはすでに形成されている造形物層の上に接するように形成してもよい。
【００８７】
薄層の厚さは、所望の造形物層の厚さと同じとする。薄層の厚さは、製造しようとする立体造形物の精度に応じて任意に設定することができるが、通常、０．０１ｍｍ以上０．３０ｍｍ以下である。薄層の厚さを０．０１ｍｍ以上とすることで、新たな造形物層を形成するためのエネルギー照射（後述のエネルギー照射工程におけるエネルギー照射）によって、既に作製した造形物層が溶融することを防ぐことができる。また、薄層の厚さが０．０１ｍｍ以上であると、立体造形用樹脂組成物を均一に敷き詰めやすくなる。また、薄層の厚さを０．３０ｍｍ以下とすることで、後述のエネルギー照射工程において、エネルギー（例えば赤外光）を薄層の下部まで伝導させることが可能となる。これにより、所望の領域（結合用流体を塗布する領域）の熱可塑性樹脂含有粒子を、厚み方向の全体にわたって溶融させることが可能となる。前記観点からは、薄層の厚さは０．０１ｍｍ以上０．２０ｍｍ以下であることがより好ましい。
【００８８】
（２）流体塗布工程
本工程では、上記薄層形成工程で形成した薄層の特定の領域に、エネルギー吸収剤を含む結合用流体を塗布する。このとき、必要に応じて、結合用流体よりエネルギー吸収の少ない剥離用流体を、結合用流体を塗布しない領域に塗布してもよい。具体的には、造形物層を形成すべき位置に選択的に結合用流体を塗布し、造形物層を形成しない領域に、剥離用流体を塗布してもよい。結合用流体を塗布する領域の周囲に隣接して剥離用流体を塗布することで、剥離用流体を塗布した領域では、熱可塑性樹脂含有粒子が溶融結合し難くなる。結合用流体および剥離用流体のうち、どちらを先に塗布してもよいが、得られる立体造形物の寸法精度の観点から、結合用流体を先に塗布することが好ましい。
【００８９】
結合用流体および剥離用流体の塗布方法は特に制限されず、例えばディスペンサーによる塗布や、インクジェット法による塗布、スプレー塗布等とすることができるが、高速で所望の領域に結合用流体および剥離用流体を塗布可能であるとの観点から少なくとも一方を、インクジェット法で塗布することが好ましく、両方をインクジェット法で塗布することがより好ましい。
【００９０】
結合用流体および剥離用流体の塗布量は、それぞれ薄層１ｍｍ３当たり、０．１〜５０μＬであることが好ましく、０．２〜４０μＬであることがより好ましい。結合用流体および剥離用流体の塗布量が当該範囲であると、造形物層を形成する領域、および造形物層を形成しない領域の立体造形用樹脂組成物に、それぞれ結合用流体および剥離用流体を十分に含浸させることができ、寸法精度の良好な立体造形物を形成することができる。
【００９１】
本工程で塗布する結合用流体は、従来のＭＪＦ方式に用いられる結合用流体と同様とすることができ、例えばエネルギー吸収剤と、溶媒と、を少なくとも含む組成物とすることができる。結合用流体は、必要に応じて公知の分散剤等を含んでいてもよい。
【００９２】
エネルギー吸収剤は、後述するエネルギー照射工程において照射されるエネルギーを吸収し、結合用流体が塗布された領域の温度を効率的に高めることが可能なものであれば特に制限されない。エネルギー吸収剤の具体例には、カーボンブラック、ＩＴＯ（スズ酸化インジウム）、ＡＴＯ（アンチモン酸化スズ）等の赤外線吸収剤、シアニン色素，アルミニウムや亜鉛を中心に持つフタロシアニン色素，各種ナフタロシアニン化合物，平面四配位構造を有するニッケルジチオレン錯体，スクアリウム色素，キノン系化合物，ジインモニウム化合物，アゾ化合物等の赤外線吸収色素が含まれる。これらの中でも、汎用性や結合用流体が塗布された領域の温度を効率的に高めることができるとの観点から、赤外線吸収剤が好ましく、カーボンブラックであることがさらに好ましい。
【００９３】
エネルギー吸収剤の形状は特に制限されないが、粒子状であることが好ましい。また、その平均粒子径は０．１〜１．０μｍであることが好ましく、０．１〜０．５μｍであることがより好ましい。エネルギー吸収剤の平均粒子径が過度に大きいと、結合用流体を薄層上に塗布した際、エネルギー吸収剤が熱可塑性樹脂含有粒子の隙間に入り込み難くなる。一方、エネギー吸収剤の平均粒子径が０．１μｍ以上であると、後述するエネルギー照射工程で、効率良く熱可塑性樹脂含有粒子に熱を伝えることができ、周囲の熱可塑性樹脂含有粒子を溶融させることが可能となる。
【００９４】
結合用流体は、エネルギー吸収剤を０．１〜１０．０質量％含むことが好ましく、１．０〜５．０質量％含むことがより好ましい。エネルギー吸収剤の量が０．１質量％以上であると、後述のエネルギー照射工程で、結合用流体が塗布された領域の温度を十分に高めることが可能となる。一方、エネルギー吸収剤の量が１０．０質量％以下であると、結合用流体内でエネルギー吸収剤が凝集すること等が少なく、結合用流体の塗布安定性が高まりやすくなる。
【００９５】
一方、溶媒は、エネルギー吸収剤を分散可能であり、さらに立体造形用樹脂組成物中の熱可塑性樹脂含有粒子（特に熱可塑性樹脂）等を溶解し難い溶媒であれば特に制限されず、例えば水とすることができる。
【００９６】
結合用流体は、上記溶媒を９０．０〜９９．９質量％含むことが好ましく、９５．０〜９９．０質量％含むことがより好ましい。結合用流体中の溶媒量が９０．０質量％以上であると、結合用流体の流動性が高くなり、例えばインクジェット法等で塗布しやすくなる。
【００９７】
結合用流体の粘度は、０．５〜５０．０ｍＰａ・ｓであることが好ましく、１．０〜２０．０ｍＰａ・ｓであることがより好ましい。結合用流体の粘度が０．５ｍＰａ・ｓ以上であると、結合用流体を薄層に塗布した際の拡散が抑制されやすくなる。一方で、結合用流体の粘度が５０．０ｍＰａ・ｓ以下であると、結合用流体の塗布安定性が高まりやすくなる。
【００９８】
一方、本工程で塗布する剥離用流体は、相対的に、結合用流体よりエネルギー吸収の少ない流体であればよく、例えば水を主成分とする流体等とすることができる。
【００９９】
剥離用流体は、水を９０質量％以上含むことが好ましく、９５質量％以上含むことがより好ましい。剥離用流体中の水の量が９０質量％以上であると、例えばインクジェット法等で塗布しやすくなる。
【０１００】
（３）エネルギー照射工程
本工程では、上記流体塗布工程後の薄層、すなわち結合用流体および剥離用流体が塗布された薄層に、エネルギーを一括照射する。このとき、結合用流体が塗布された領域では、エネルギー吸収剤がエネルギーを吸収し、当該領域の温度が部分的に上昇する。そして、当該領域の熱可塑性樹脂含有粒子のみが溶融し、造形物層が形成される。
【０１０１】
本工程で照射するエネルギーの種類は、結合用流体が含むエネルギー吸収剤の種類に応じて適宜選択される。当該エネルギーの具体例には、赤外光、白色光等が含まれる。これらの中でも、結合用流体を塗布した領域では、効率よく熱可塑性樹脂含有粒子を溶融させることが可能である。一方で、剥離用流体を塗布した領域では、薄層の温度が上昇し難いとの観点から赤外光であることが好ましく、波長７８０〜３０００ｎｍの光であることがより好ましく、波長８００〜２５００ｎｍの光であることがより好ましい。
【０１０２】
また、本工程でエネルギーを照射する時間は、立体造形用樹脂組成物が含む熱可塑性樹脂含有粒子（特に熱可塑性樹脂）の種類に応じて適宜選択されるが、通常、５〜６０秒であることが好ましく、１０〜３０秒であることがより好ましい。エネルギー照射時間を５秒以上とすることで、十分に熱可塑性樹脂含有粒子を溶融させて、これらを結合させることが可能となる。一方で、６０秒以下とすることで、効率よく立体造形物を製造することが可能となる。
【０１０３】
・予備加熱工程
ＭＪＦ方式においても、立体造形用樹脂組成物を予備加熱する工程を行ってもよい。立体造形用樹脂組成物の予備加熱は、上記薄層形成（工程（１））後に行ってもよく、薄層形成（工程（１））前に行ってもよい。また、これらの両方で行ってもよい。予備加熱を行うことで、（３）エネルギー照射工程で照射するエネルギー量を少なくすることが可能となる。またさらに、短時間で効率良く造形物層を形成することが可能となる。予備加熱温度は、熱可塑性樹脂の溶融温度より低い温度であり、かつ（２）流体塗布工程で塗布する結合用流体や剥離用流体が含む溶媒の沸点より低い温度であることが好ましい。具体的には、熱可塑性樹脂含有粒子中の熱可塑性樹脂の融点や、結合用流体や剥離用流体が含む溶媒の沸点より、５０℃〜５℃低い温度であることが好ましく、３０℃〜５℃低い温度であることがより好ましい。またこのとき、加熱時間は１〜６０秒とすることが好ましく、３〜２０秒とすることがより好ましい。加熱温度および加熱時間を上記範囲とすることで、（３）エネルギー照射工程におけるエネルギー照射量を低減することができる。
【実施例】
【０１０４】
以下において、本発明の具体的な実施例を説明する。なお、これらの実施例によって、本発明の範囲は限定して解釈されない。【０１０５】
１．熱可塑性樹脂含有粒子（立体造形用樹脂組成物）の作製
熱可塑性樹脂の弾性率は、ＩＳＯ５２７−１：２０１７に準拠して、引張試験器により２７℃で測定した。
また、水溶性樹脂の重量平均分子量は、ゲルパーミエーション（ＧＰＣ、スチレン換算）で特定した。
水溶性樹脂の耐熱温度は、レオメーターにより、貯蔵弾性率の変化が起きるまで昇温させることにより特定した。
混合物の軟化点は、示差走査熱量計（ＤＳＣ）により、１０℃／ｍｉｎの条件で０℃から２００℃まで昇温させ、１０分間アニーリングをし、２００℃から０℃まで降温させ、更に０℃から２００℃まで昇温させることにより特定した。【０１０６】
［実施例１］
メタロセン系ポリプロピレン樹脂（日本ポリプロ社製、ＷＭＨ０２、弾性率２３００ＭＰａ）４５質量部と、エチレンオキサイド／プロピレンオキサイド（ＥＯ・ＰＯ）共重合体（明成化学工業社製、ＥＰ１０１０Ｎ、耐熱温度２００℃、分子量約１０万）５５質量部と、を混合した。当該混合物の軟化点は、１６０℃であった。当該混合物を１８０℃に加熱し、小型混練機（Ｘｐｌｏｒｅ社製、ＭＣ１５）にて２０分間混練した。
そして、混練物を３０℃まで冷却した後、７０℃に加熱した酢酸エチル（第１の溶媒）１０Ｌと混合した。これにより、エチレンオキサイド／プロピレンオキサイド共重合体が酢酸エチルに溶解した。その後、当該溶液を遠心分離にかけ、ポリプロピレン樹脂を含む熱可塑性樹脂含有粒子を分取した。
さらに、当該熱可塑性樹脂含有粒子を酢酸エチル（第２の溶媒）で洗浄し、ポリプロピレン樹脂を含む熱可塑性樹脂含有粒子１を得た。当該熱可塑性樹脂含有粒子１の平均粒子径は、４０μｍであった。また、当該熱可塑性樹脂含有粒子１中のエチレンオキサイド／プロピレンオキサイド共重合体の量は、０．０１質量％であった。【０１０７】
［実施例２］
混練物と混合する際の第１の溶媒の温度を、２７℃とした以外は、実施例１と同様に、熱可塑性樹脂含有粒子２を得た。当該熱可塑性樹脂含有粒子２の平均粒子径は、４０μｍであった。また、当該熱可塑性樹脂含有粒子２中のエチレンオキサイド／プロピレンオキサイド共重合体の量は、７質量％であった。【０１０８】
［実施例３］
第１の溶媒および第２の溶媒を水とし、混練物と混合する際の第１の溶媒の温度を、２７℃とした以外は、実施例１と同様に、熱可塑性樹脂含有粒子３を得た。当該熱可塑性樹脂含有粒子３の平均粒子径は、５０μｍであった。また、当該熱可塑性樹脂含有粒子３中のエチレンオキサイド／プロピレンオキサイド共重合体の量は、０．１質量％であった。【０１０９】
［実施例４］
ポリアミド樹脂（ダイセル・エボニック社製、ダイアミドＬ１６００、弾性率１４３０ＭＰａ）４５質量部と、エチレンオキサイド／プロピレンオキサイド共重合体（明成化学工業社製、ＥＰ１０１０Ｎ、耐熱温度２００℃、分子量約１０万）５５質量部と、を混合した。当該混合物の軟化点は、１６０℃であった。当該混合物を２００℃に加熱し、小型混練機（Ｘｐｌｏｒｅ社製、ＭＣ１５）にて２０分間混練した。
そして、混練物を３０℃まで冷却した後、７０℃に加熱した酢酸エチル（第１の溶媒）に浸漬した。これにより、エチレンオキサイド／プロピレンオキサイド共重合体が酢酸エチルに溶解した。その後、当該溶液を遠心分離にかけ、ポリアミド樹脂を含む熱可塑性樹脂含有粒子を分取した。
さらに、当該熱可塑性樹脂含有粒子を酢酸エチル（第２の溶媒）で洗浄し、ポリアミド樹脂を含む熱可塑性樹脂含有粒子４を得た。当該熱可塑性樹脂含有粒子４の平均粒子径は、４０μｍであった。また、当該熱可塑性樹脂含有粒子４中のエチレンオキサイド／プロピレンオキサイド共重合体の量は、０．０１質量％であった。【０１１０】
［実施例５］
混練物と混合する際の第１の溶媒の温度を、２７℃とした以外は、実施例４と同様に、熱可塑性樹脂含有粒子５を得た。当該熱可塑性樹脂含有粒子５の平均粒子径は、４０μｍであった。また、当該熱可塑性樹脂含有粒子５中のエチレンオキサイド／プロピレンオキサイド共重合体の量は、７質量％であった。【０１１１】
［実施例６］
第１の溶媒および第２の溶媒を水とし、混練物と混合する際の第１の溶媒の温度を、２７℃とした以外は、実施例４と同様に、熱可塑性樹脂含有粒子６を得た。当該熱可塑性樹脂含有粒子６の平均粒子径は、５０μｍであった。また、当該熱可塑性樹脂含有粒子６中のエチレンオキサイド／プロピレンオキサイド共重合体の量は、０．１質量％であった。【０１１２】
［比較例１］
ポリアミド樹脂（ダイセル・エボニック社製、ダイアミドＬ１６００、弾性率１４３０ＭＰａ）４５質量部と、エチレンオキサイド（明成化学工業社製、Ｒ１０００、耐熱温度１２０℃、分子量２５〜４０万）５５質量部と、を混合した。当該混合物の軟化点は、１６０℃であった。当該混合物を１８０℃に加熱し、小型混練機（Ｘｐｌｏｒｅ社製、ＭＣ１５）にて２０分間混練した。
そして、混練物を３０℃まで冷却した後、７０℃の酢酸エチル（第１の溶媒）１０Ｌと混合した。これにより、エチレンオキサイドが酢酸エチルに溶解した。その後、当該溶液を遠心分離にかけ、ポリアミド樹脂を含む熱可塑性樹脂含有粒子を分取した。
さらに、当該熱可塑性樹脂含有粒子を酢酸エチル（第２の溶媒）で洗浄し、ポリアミド樹脂を含む熱可塑性樹脂含有粒子７を得た。当該熱可塑性樹脂含有粒子７の平均粒子径は、３０μｍであった。また、当該熱可塑性樹脂含有粒子７中のエチレンオキサイドの量は、１０質量％であった。【０１１３】
［比較例２］
ポリプロピレン樹脂（サンアロマー社製、ＰＭ６００Ａ、弾性率１３２０ＭＰａ）４５質量部と、ポリエチレングリコール（明成化学工業社製、Ｒ１５０、耐熱温度１２０℃、分子量２００００）５５質量部と、を混合した。当該混合物の軟化点は、１４５℃であった。当該混合物を１６０℃に加熱し、小型混練機（Ｘｐｌｏｒｅ社製、ＭＣ１５）にて混練した。
そして、混練物を３０℃まで冷却した後、７０℃の酢酸エチル（第１の溶媒）１０Ｌと混合した。これにより、ポリエチレングリコールが酢酸エチルに溶解した。その後、当該溶液を遠心分離にかけ、ポリプロピレン樹脂を含む熱可塑性樹脂含有粒子を分取した。
さらに、当該熱可塑性樹脂含有粒子を酢酸エチル（第２の溶媒）で洗浄し、ポリプロピレン樹脂を含む熱可塑性樹脂含有粒子８を得た。当該熱可塑性樹脂含有粒子８の平均粒子径は、２０μｍであった。また、当該熱可塑性樹脂含有粒子８中のポリエチレングリコールの量は、１０質量％であった。【０１１４】
［比較例３］
ポリプロピレン樹脂（サンアロマー社製、ＰＭ６００Ａ、弾性率１３２０ＭＰａ）の代わりに、ポリアミド樹脂（ダイセル・エボニック社製、ダイアミドＬ１６００、弾性率１４３０ＭＰａ）を用いた以外は、比較例２と同様に、ポリアミド樹脂を含む熱可塑性樹脂含有粒子９を得た。当該熱可塑性樹脂含有粒子９の平均粒子径は、２０μｍであった。また、当該熱可塑性樹脂含有粒子９中のポリエチレングリコールの量は、１０質量％であった。【０１１５】
［比較例４］
メタロセン系ポリプロピレン樹脂（日本ポリプロ社製、ＷＭＨ０２、弾性率２３００ＭＰａ）４５質量部と、ポリエチレングリコール（明成化学工業社製、Ｒ１５０、耐熱温度１２０℃、分子量２００００）５５質量部と、を混合した。当該混合物の軟化点は、１６０℃であった。
当該混合物を２００℃に加熱し、小型混練機（Ｘｐｌｏｒｅ社製、ＭＣ１５）にて混練したところ、ポリプロピレン樹脂が粒子状とならなかった。【０１１６】
２．評価
各実施例および比較例で作製した熱可塑性樹脂含有粒子（立体造形用樹脂組成物）について、もしくはその製造段階での状態について、以下のように評価した。結果を表１に示す。【０１１７】
［水溶性樹脂の溶解性評価］
熱可塑性樹脂含有粒子を作製する際の、第１の溶媒に対する、水溶性樹脂の溶解性を目視で評価した。そして、以下のように評価した。
◎：数分以内に、混練物（塊）が水中に残っていない状態になった。
○：数時間かけて、混練物（塊）が水中に残っていない状態になった。
△：数日かけて、混練物（塊）が水中に残っていない状態になった。【０１１８】
［溶媒のリサイクル性］
第１の溶媒および第２の溶媒のリサイクル性を、溶媒の分取率で評価した。評価は以下のように行った。
◎：蒸留法により溶媒と水溶性樹脂とを分離し、溶媒を分取することが可能であり、その分取率が７０％以上であった。
○：蒸留法により溶媒と水溶性樹脂とを分離し、溶媒を分取することが可能であり、その分取率が１０％以上７０％未満であった。
×：溶媒の分取が不可能、もしくは分取率が１０％未満であった。【０１１９】
［水溶性樹脂量］
得られた熱可塑性樹脂含有粒子中の水溶性樹脂を、ＮＭＲ測定により熱可塑性樹脂由来のピークと水溶性樹脂由来のピークを比較することで定量した。【０１２０】
［引張強度（破断伸び）の評価］
（立体造形物の作製）
上述の実施例および比較例で作製した熱可塑性樹脂含有粒子（立体造形用樹脂組成物）を、ホットプレート上に設置した造形ステージ上に敷き詰め、厚さ０．１ｍｍの薄層を形成した。ホットプレートの温度を調整することで、予備加熱温度１６０℃にそれぞれ加熱した。この薄層に、以下の条件で、ＹＡＧ波長用ガルバノメータスキャナを搭載したＣＯ２レーザから縦１５ｍｍ×横２０ｍｍの範囲にレーザ光を照射して、造形物層を作製した。上記工程を高さ５５ｍｍになるまで繰り返し、積層された立体造形物をそれぞれ製造した。
＜レーザ光の出射条件＞
レーザ出力      ：１２Ｗ
レーザ光の波長    ：１０．６μｍ
ビーム径        ：薄層表面で１７０μｍ
＜レーザ光の走査条件＞
走査速度        ：２０００ｍｍ／ｓｅｃ
ライン数        ：１ライン【０１２１】
（引張強度（破断伸び）の測定）
上記のようにして作製した立体造形物について、インスロン社製万能試験機ｍｏｄｅｌ−５５８２を用い、引張速度１ｍｍ／ｍｉｎ、掴み具距離６０ｍｍ、試験温度２３℃の条件にて引張強度を測定した。そして、当該引張強度を以下のように評価した。
◎：破断伸びが、１０％以上である（装具に好適）
○：破断伸びが５％以上１０％未満である（装具へ使用可能）
×：破断伸びが５％未満である（装具に使用不可）【０１２２】
【表１】
2019172003.tif 000002
【０１２３】
上記表１に示されるように、比較的高弾性率の熱可塑性樹脂と、耐熱温度が１３０℃以上２００℃以下である水溶性樹脂とを混合して、熱可塑性樹脂含有粒子を作製した場合、いずれも所望の平均粒子径の熱可塑性樹脂含有粒子を得ることができた（実施例１〜６）。また、当該熱可塑性樹脂含有粒子を含む立体造形用樹脂組成物から立体造形物を作製した場合、破断伸びが優れていた。水溶性樹脂を微量に含むことでも、立体造形時の界面の融着性が向上し、破断伸びが向上したと考えられる。また、立体造形物の表面を偏光顕微鏡で観察したところ、水溶性樹脂によって表面の結晶化も抑制されていた。なお、有機溶媒を第１の溶媒や第２の溶媒として用いた場合、回収後、リサイクルすることが可能であった（実施例１、２、４、および５）。【０１２４】
これに対し、比較的高弾性率の熱可塑性樹脂と、耐熱温度が１３０℃未満の水溶性樹脂とを混合して、熱可塑性樹脂含有粒子を作製しようとした場合、熱可塑性樹脂が十分に分散せず、さらには水溶性樹脂が分解してしまった。つまり、これらを組み合わせた場合には、所望の熱可塑性樹脂含有粒子を得ることができなかった（比較例４）。【０１２５】
また、比較的弾性率の低い熱可塑性樹脂と、耐熱温度が１３０℃未満の水溶性樹脂とを混合して、熱可塑性樹脂含有粒子を作製すると、所望の熱可塑性樹脂含有粒子は得られたものの、破断伸びの評価が低く、例えば装具等、耐久性が要求される用途への適用は難しかった（比較例１〜３）。【０１２６】
本出願は、２０１８年３月９日出願の特願２０１８−０４３１８３号に基づく優先権を主張する。当該出願明細書に記載された内容は、すべて本願明細書に援用される。
【産業上の利用可能性】
【０１２７】
本発明に係る方法で製造される熱可塑性樹脂含有粒子を含む立体造形用樹脂組成物によれば、粉末床溶融結合法やＭＪＦ法等のいずれの方法によっても、精度よく立体造形物を形成することが可能である。また、得られる立体造形物は、高い機械的強度および高い弾性率を兼ね備える。したがって、本発明は、立体造形法のさらなる普及に寄与するものと思われる。
【国際調査報告】
2019172003.tif 000003
2019172003.tif 000004
2019172003.tif 000005
2019172003.tif 000006